(57)【特許請求の範囲】
【請求項１】
（Ａ）下記一般式（１）[化１]で表されるポリスルフィド変性エポキシ樹脂１００重量部に対し、
【化１】
0003957427.tif 000006
（式中、Ｒ1、Ｒ2は、ビスフェノール骨格を有する炭化水素基、エーテル骨格を有する脂肪族炭化水素基、およびチオエーテル骨格を有する脂肪族炭化水素基の群から選択される炭化水素基であり、Ｒ1、Ｒ2は互いに同じでも異なっていてもよい、ｍはＳの平均含有量であり１乃至３、ｎはポリスルフィド骨格の平均含有量であり１乃至５０である。）
（Ｂ）下記一般式（２）[化４]で表される２個以上のアミノ基を有する多環式脂肪族ポリアミン １乃至１５０重量部、
【化４】
0003957427.tif 000007
（式中p,ｑは１乃至5の整数でありp,qは互いに同じでも異なっていてもよい。）
（Ｃ）官能性シランカップリング剤 ０．０５乃至３重量部を含有することを特徴とする端子部保護膜用組成物。
【請求項２】
請求項１記載の（Ｂ）、多環式脂肪族ポリアミンが2,5-（2,6）−ビス（アミノメチル）ビシクロ[2,2,1]ヘプタン（ノルボルナンジアミン）であることを特徴とする端子部保護膜用組成物。
【請求項３】
請求項１記載の（Ｃ）官能性シランカップリング剤が、エポキシ基を有することを特徴とする端子部保護膜用組成物。
【発明の詳細な説明】
【発明の属する技術分野】
【０００１】
本発明は、液晶ディスプレイデバイス、ELディスプレイデバイス、光デバイス等に用いられる端子部の保護膜形成用組成物に関する。さらに詳しくは、耐透湿性、可撓性、強靱性、接着性に優れた端子部の保護膜形成用組成物に関する。
【０００２】
【従来の技術】
ディスプレイデバイスに用いられる端子部が外気にさらされている場合は、湿度の影響を受ける。特に水による端子部への浸食があった場合は、導通不良が起こり、表示不良の原因となる。そのため端子部を外気から保護するために保護層を形成している。
液晶表示素子、有機・無機EL素子等の表示素子において端子部保護膜材料として、シリコーン樹脂、フェノール樹脂、エポキシ樹脂等が使用されている。
このうちシリコーン樹脂は、耐透湿性および被着体への接着力が低いという問題があり、フェノー樹脂は、接着信頼性が低く流動性にも問題がある。
一方、エポキシ樹脂は、優れた接着性、耐薬品性、透湿性、電気絶縁性を有しているためこの分野では広く使用されている。しかし、エポキシ樹脂においても、硬化収縮によるパネル部材へ与える歪みの低減や耐衝撃性においてより一層の向上が望まれている。
これらの物性向上手法としてはポリスルフィドを可塑剤としての添加し、内部応力を緩和させる方法が知られている。ポリスルフィドには特有のメルカプタン臭があるため、その使用量や使用環境が制限されやすかった。このような制限なく硬化収縮によるパネル部材へ与える歪みが少なく耐衝撃性に優れた端子部保護膜用組成物が望まれていた。
【０００３】
【発明が解決しようとする課題】
液晶ディスプレイデバイス、ELディスプレイデバイス、光デバイスに用いられる端子部に対して水による導通不良を阻止し、高品位表示を長期間維持するために端子部を保護する保護層として外気の水分を遮断する耐透湿性、硬化時の収縮によりパネルに歪みを与え表示不良の原因とならないための可撓性、ディスプレイ使用時の機械的な応力に耐える強靱性および接着性に優れた保護膜用組成物を提供する。
【０００４】
【課題を解決するための手段】
本発明者らは前記の目的を達成すべく、種々検討した結果、特定のエポキシ樹脂、環状脂肪族ポリアミン、官能性シランカップリング剤を特定の配合比で配合して得られる組成物が新規であり、かつ上記の用途として優れた物性を示す組成物であることを見いだし、本発明を完成するに到った。
【０００５】
即ち、本発明は以下の（１）乃至（４）を提供するものである。
（１）  （Ａ）下記一般式（１）[化２]で表されるポリスルフィド変性エポキシ樹脂を２０乃至１００重量％含有するエポキシ樹脂  １００重量部に対し、
【０００６】
【化２】
0003957427.tif 000002
（式中、Ｒ1、Ｒ2は、式中、Ｒ1、Ｒ2は、ビスフェノール骨格を有する炭化水素基、エーテル骨格を有する脂肪族炭化水素基、およびチオエーテル骨格を有する脂肪族炭化水素基の群から選択される炭化水素基であり、Ｒ1、Ｒ2は互いに同じでも異なっていてもよい、ｍはＳの平均含有量であり１乃至３、ｎはポリスルフィド骨格の平均含有量であり１乃至５０である）
（Ｂ）２個以上のアミノ基を有する環状脂肪族ポリアミン  １乃至１５０重量部（Ｃ）官能性シランカップリング剤  ０．０５乃至３重量部
を含有する端子部保護膜用組成物。
（２）  （１）記載の（Ｂ）環状脂肪族ポリアミンが、多環式脂肪族ポリアミンである端子部保護膜用組成物。
（３）  （２）記載の（Ｂ）、多環式脂肪族ポリアミンが2,5-（2,6）−ビス（アミノメチル）ビシクロ[2,2,1]ヘプタン（ノルボルナンジアミン）である端子部保護膜用組成物。
（４）  （１）記載の（Ｃ）官能性シランカップリング剤が、エポキシ基を有する端子部保護膜用組成物。
【０００７】
【発明の実施の形態】
本願発明は（Ａ）特定のエポキシ樹脂、（Ｂ）２個以上のアミノ基を有する環状脂肪族ポリアミン、（Ｃ）官能性シランカップリング剤からなる端子保護膜用組成物に関するものであり、必要に応じてその他添加剤を含有していてもよい。まずエポキシ樹脂（Ａ）より詳細に説明する。
【０００８】
[（Ａ）エポキシ樹脂]
エポキシ樹脂（Ａ）は下記一般式（１）[化３]で表されるポリスルフィド変性エポキシ樹脂を２０乃至１００重量％含有している。
【０００９】
【化３】
0003957427.tif 000003
ここで式中Ｒ1、Ｒ2は、ビスフェノール骨格を有する炭化水素基、エーテル骨格を有する脂肪族炭化水素基、およびチオエーテル骨格を有する脂肪族炭化水素基が形成する群から選択される炭化水素基であり、Ｒ1、Ｒ2は互いに同じでも異なっていてもよい。
ｍは一般式（１）中の繰り返し単位である、ポリスルフィド骨格中のＳの平均含有量であり１乃至３である。ｎは一般式（１）の繰り返し単位であるポリスルフィド骨格の平均含有量（繰り返し回数）であり１乃至５０である。
ビスフェノール骨格を有する炭化水素基は、ビスフェノール骨格を有する化合物から誘導される炭化水素基であれば特に限定はなく、いずれを用いてもよい。具体的には例えばビスフェノールＡ、ビスフェノールＦ、ビスフェノールＡＤ、ビスフェノールＳ、およびこれらのアルキル化物、アリル化物、アシル化物、ハロゲン化物等から誘導される炭化水素基を挙げることができる。
エーテル骨格を有する脂肪族炭化水素基は、エーテル骨格を有する脂肪族炭化水素基であればいずれでもよいが、例えば炭素数２乃至６のエーテル骨格を有する脂肪族炭化水素基が挙げられる。より具体的にはこれらのエーテル骨格を有する脂肪族炭化水素基は、エチレングリコール、プロピレングリコール、１，６−ヘキサンジオール、シクロヘキサンジオール等の化合物から誘導される置換基である。
チオエーテル骨格を有する脂肪族炭化水素基は、チオエーテル骨格を有する脂肪族炭化水素基であればいずれでもよいが、例えば炭素数１乃至６のチオエーテル骨格を有する脂肪族炭化水素基が挙げられる。これらチオエーテル骨格を有する脂肪族炭化水素基は分岐を有していてもよい。
【００１０】
一般式（１）中、Ｓの平均含有量ｍの範囲は、１乃至３であり、好ましくは１．５乃至２．５である。また、ポリスルフィド骨格の平均含有量ｎは１乃至５０であり、好ましくは２乃至３０である。ポリスルフィド骨格の平均含有量ｎが１未満であると通常のビスフェノール型エポキシ樹脂と同等となり、ｎが５０を越えると粘度が高くなり作業性が困難になる。
上記の一般式（１）で表されるポリスルフィド変性エポキシ樹脂の具体的例としては、Ｒ1、Ｒ2 がビスフェノールＡ骨格、ｍ＝２、ｎ＝１０であるポリスルフィド変性エポキシ樹脂が挙げられる。
具体例としてはＦＬＥＰ−１０、ＦＬＥＰ―５０、ＦＬＥＰ―６０、ＦＬＥＰ―８０（いずれも、商品名、東レチオコール社製）等が挙げられる。
これらポリスルフィド変性エポキシ樹脂は、通常エポキシ樹脂中に２０乃至１００重量％含有されており、５０乃至９５重量％含有されていると可撓性がより向上し好ましい。
これらポリスルフィド変性エポキシ樹脂は単独でも２種類以上組み合わせても使用することができる。２種以上を併用することが好ましい。これは２種以上を併用することにより得られる組成物の粘性を制御しやすくなり、例えば粘度等を所定範囲にすることができ、塗布適性を向上させることが可能になるためである。
【００１１】
本願発明のエポキシ樹脂（Ａ）には上記ポリスルフィド変性エポキシ樹脂以外のエポキシ樹脂を含有していてもよい。ポリスルフィド変性エポキシ樹脂以外のエポキシ樹脂としては１分子中にエポキシ基を２個以上有する化合物であればいずれでもよい。
例えば以下のようなエポキシ樹脂が挙げられる。
ビスフェノールＡのグリシジルエーテル型エポキシ樹脂、ビスフェノールＦのグリシジルエーテル型エポキシ樹脂、フェノールノボラック型のグリシジルエーテル型エポキシ樹脂、グロセリンのグリシジルエーテル型エポキシ樹脂、ポリアルキレンオキサイドのグリシジルエーテル型エポキシ樹脂、ダイマー酸のグリシジルエーテル型エポキシ樹脂、ビニルシクロヘキセンジオキサイド等の脂環式エポキシ樹脂、ポリブタジエン過酢酸でエポキシ化したエポキシ樹脂等が挙げられる。
【００１２】
これらポリスルフィド変性エポキシ樹脂以外のエポキシ樹脂は、単独でも２種類以上組み合わせても使用することができる。２種以上を併用して用いることが粘度、粘性調整の面で好ましい。２種以上を併用する場合、１種はエポキシ当量が５０乃至５００ｇ／ｅｑ、他方のエポキシ樹脂のエポキシ当量は５００を超え１０００ｇ／ｅｑであることが特に好ましい。その比率は１：３乃至３：１が好ましい。
【００１３】
[（Ｂ）２個以上のアミノ基を有する環状脂肪族ポリアミン]
２個以上のアミノ基を有する環状脂肪族ポリアミン（Ｂ）としては分子内に２個以上のアミノ基を有する環状脂肪族ポリアミンであればいずれでも用いることができるが、例えば環状脂肪族ポリアミン、芳香族ポリアミン等が挙げられる。この中でも第１級アミンが好ましい。
環状脂肪族ポリアミンとしては例えば、2,5-（2,6）−ビス（アミノメチル）ビシクロ[2,2,1]ヘプタン（ノルボルネンジアミン）、メタキシリレンジアミン、ビス（４−アミノ−３−メチルシクロヘキシル）メタン、メンセンジアミン、イソフォロンジアミン、ジアミノジシクロヘキシルメタン、アミノエチルピペラジン等が挙げられる。
芳香族ポリアミンとしては例えば、メタフェニレンジアミン、メチレンジアニリン、ジアミノジフェニルスルホン、４−クロロ−ｏ−フェニレンジアミン等が挙げられる。
これら常温（２０℃）で液状であることが好ましく、下記一般式（２）[化４]で表される多環式脂肪族ポリアミンが耐透湿性、硬化性の点で優れ更に好ましい。
【００１４】
【化４】
0003957427.tif 000004
（式中p,ｑは１乃至5の整数でありp,qは互いに同じでも異なっていてもよい）
多環式ポリアミンのなかでも2,5-（2,6）−ビス（アミノメチル）ビシクロ[2,2,1]ヘプタン（ノルボルナンジアミンと呼称されることもある）を使用することが特に好ましい。
なお、この２個以上のアミノ基を有する化合物（Ｂ）は通常、硬化剤として作用しているが本作用に限定して使用されるものではない。
【００１５】
[（Ｃ）官能性シランカップリング剤]
本発明に用いられる（Ｃ）官能性シランカップリング剤としては、通常のシランカップリング剤であればいずれでも使用することができる。例えば、官能性シランカップリング剤は、例えば、γ−アミノプロピルトリメトキシシラン、トリメトキシシリル安息香酸、γ−メタクリロキシプロピルトリメトキシシラン、ビニルトリアセトキシシラン、ビニルトリメトキシシラン、γ−イソシアナートプロピルトリエトキシシラン、γ−グリシドキシプロピルトリメトキシシラン等を挙げることができる。
γ−グリシドキシプロピルトリメトキシシラン、γ−アミノプロピルトリメトキシシランは種々の基材への密着性、反応性に優れるので好ましい。
これらのシランカップリング剤は単独でも、２種以上を組み合わせても使用することができる。
【００１６】
[その他添加剤]
本発明の端子部保護膜用組成物としては必要に応じて他の成分を添加して使用してもよい。その他の添加剤としては、例えば粘度調整のための希釈剤、塗布性向上のための界面活性剤、応力緩和効果を目的としたゴム成分等の他、必要に応じて揺変剤（チクソ化剤）、可塑剤、レベリング剤、消泡剤等を挙げることができる。
【００１７】
（希釈剤）
粘度調整のための希釈剤としては、例えばアルコール類、グリコールエーテル類、エチレングリコールエーテルアセテート類、芳香族炭化水素類、ケトン類、エステル類、エーテル類等が挙げられる。
以下にそれぞれの具体例を示す。
アルコール類、メタノール、エタノール、プロパノール、ブタノール等が挙げられる。
グリコールエーテル類としては、エチレングリコールモノメチルエーテル、エチレングリコールモノエチルエーテル、エチレングリコールモノブチルエーテル、プロピレングリコールモノメチルエーテル、３−メトキシブタノール、３−メチル−３−メトキシブタノール等が挙げられる。
エチレングリコールエーテルアセテート類としては、エチレングリコールモノエチルエーテルアセテート、エチレングリコールモノブチルエーテルアセテート、プロピレングリコールモノメチルエーテルアセテート、３−メトキシブチルアセテート、３−メチル−３−メトキシブチルアセテート、エチルエトキシプロピオラート等が挙げられる。
芳香族炭化水素類としてはトルエン、キシレン等が挙げられる。
ケトン類としては、メチルエチルケトン、シクロヘキサノン、４−ヒドロキシー４−メチル−２−ペンタノン等が挙げられる。
エステル類としては、酢酸メチル、酢酸エチル、酢酸プロピル、酢酸ブチル、２−ヒドロキシ−２−メチルプロピオン酸メチル、２−ヒドロキシ−２−メチルプロピオン酸エチル、ヒドロキシ酢酸メチル、ヒドロキシ酢酸エチル、ヒドロキシ酢酸ブチル、乳酸メチル、乳酸エチル、乳酸ブチル、３−ヒドロキシプロピオン酸メチル、３−ヒドロキシプロピオン酸エチル、３−ヒドロキシプロピオン酸プロピル、３−ヒドロキシプロピオン酸ブチル、２−ヒドロキシ−３−メチルブタン酸プロピル、メトキシ酢酸メチル、メトキシ酢酸エチル、メトキシ酢酸プロピル、メトキシ酢酸ブチル、エトキシ酢酸メチル、エトキシ酢酸エチル、エトキシ酢酸プロピル、エトキシ酢酸ブチル、２−メトキシプロピオン酸メチル、２−メトキシプロピオン酸エチル、２−メトキシプロピオン酸プロピル、２−メトキシプロピオン酸ブチル、２−エトキシプロピオン酸メチル、２−エトキシプロピオン酸エチル、２−エトキシプロピオン酸プロピル、２−エトキシプロピオン酸ブチル、３−メトキシプロピオン酸メチル、３−メトキシプロピオン酸エチル、３−メトキシプロピオン酸プロピル、３−メトキシプロピオン酸ブチル、３−エトキシプロピオン酸メチル、３−エトキシプロピオン酸エチル、３−エトキシプロピオン酸プロピル、３−エトキシプロピオン酸ブチル等が挙げられる。
エーテル類としては、テトラヒドロフラン等が挙げられる。
【００１８】
端子部保護膜組成物の使用条件に合わせて上記希釈剤のうち蒸散しないものを選択することが好ましい。このことにより希釈剤等の蒸散により発生しがちである保護膜中のボイドやその揮散溶剤による保護膜の周辺部材へ影響を予防できる。またこのようなボイドの発生等を実質的に発生させない好適な希釈剤としては反応性の希釈剤も挙げることができる。この反応性希釈剤としては１乃至３個のエポキシ基を有するエポキシ樹脂を使用することができる。
これら希釈剤は単独でまたは２種類以上を組み合わせて用いることができる。その使用量は特に限定されず、塗布適性に応じてその量を適宜選定する。
【００１９】
（界面活性剤）
界面活性剤は、各種基材への塗布性適性を付与するために使用するものであり、例えばシリコン系界面活性剤、フッ素系界面活性剤等が挙げられる。
それぞれの具体例を以下に例示する。
シリコン系界面活性剤としては例えば、トーレシリコーンＤＣ３ＰＡ、同ＳＨ７ＰＡ、同ＤＣ１１ＰＡ、同ＳＨ２１ＰＡ、同ＳＨ２８ＰＡ、同２９ＳＨＰＡ、同ＳＨ３０ＰＡ（以上、トーレシリコーン（株）製）、ＴＳＦ−４３００、ＴＳＦ−４４４０、ＴＳＦ−４４４５、ＴＳＦ−４４４６、ＴＳＦ−４４５２、ＴＳＦ−４４６０（以上、東芝シリコーン（株）製）等が市販されている。
フッ素系界面活性剤としては例えば、ＢＭ−１０００、ＢＭ−１１００（以上、ＢＭ  Ｃｈｅｍｉｅ社製））、メガファックＦ１４２Ｄ、同Ｆ１７２、同Ｆ１７３、同Ｆ１８３（以上、大日本インキ化学工業（株）製）等が市販されている。
これらの界面活性剤は、単独でまたは２種類以上を組み合わせて用いることができる。これらの界面活性剤の使用量は、上記（Ａ）エポキシ樹脂１００重量部に対して０．００１乃至０．５重量部の範囲で使用される。
【００２０】
（ゴム成分）
その他可能な添加剤として、応力緩和効果を目的としてゴム成分の添加も可能である。ゴム成分は、アクリルエステル系、シリコーン系、共役ジエン、オレフィン系、ポリエステル系のいずれでもよい。ゴム成分は通称海島構造といわれる分散状態であることが好ましい。これはエポキシ樹脂の海にゴム成分がまるで島のように分散してみえることからこのように呼称されている。
海島構造を形成するためには、エポキシ樹脂とのグラフト共重合体、エポキシ樹脂の共重合体存在下でゴム粒子を生成させる方法などが望ましい。添加量としては、端子保護膜用組成物１００重量部に対して５重量部以下が望ましく、この範囲以上になると耐湿性が低下する。
【００２１】
[端子部保護膜組成物]
本願発明の端子部保護膜用組成物は（Ａ）特定のエポキシ樹脂、（Ｂ）分子内に２個以上のアミノ基を有する環状脂肪族ポリアミン、（Ｃ）官能性シランカップリングを所定量含有する組成物である。必要に応じてその他添加剤を含有していてもよい。
端子部保護膜用組成物における（Ａ）、（Ｂ）、（Ｃ）の組成は以下のとおりである。
（Ｂ）分子内に２個以上のアミノ基を有する環状脂肪族ポリアミンの配合量は、エポキシ樹脂（Ａ）１００重量部に対して１乃至１５０重量部である。硬化性をより向上させるには１０乃至１００重量部とすることが好ましい。
（Ｃ）シランカップリング剤の配合量は、（Ａ）エポキシ樹脂１００重量部当たり０．０５乃至３重量部である。密着性をより向上させるには０．１重量部以上が好ましく、更に耐透湿性を向上させるには１．５重量部以下が好ましい。
又本発明の端子部保護膜用組成物としては必要に応じて、上記その他の成分を添加して使用してもよい。
【００２２】
（端子部保護膜組成物の製造方法）
本願発明の端子部保護膜用組成物の製造方法に特に限定はないが、通常（Ａ）特定のエポキシ樹脂、（Ｂ）２個以上のアミノ基を有する環状脂肪族ポリアミン、（Ｃ）官能性シランカップリングを所定量、混合した後、必要に応じてその他添加剤を添加する。
これら成分の添加順序に特に制約はなく、混合装置も汎用の攪拌機を使用すればよい。
【００２３】
（端子部保護膜組成物の使用方法）
本発明の端子部保護膜組成物の使用は調整された端子部保護組成物をディスペンサー等の塗布装置または注射器、ピペット等の器具を使用してディスプレイパネルのシール外部周辺への隙間およびＴＡＢ周囲等を被覆する。塗布終了後、所定温度に所定時間保持し硬化させる。一般的には室温から６０℃、１乃至２４時間の範囲で硬化反応を実施、終了させる。
【発明の効果】
本願発明の端子部保護膜用組成物は接着性に優れ、更に該組成物を用いて得られた保護膜は、耐透湿性、可撓性、強靱性に優れた特性を有する。
オキシエーテル骨格を有する脂肪族炭化水素基又はチオエーテル骨格を有する脂肪族炭化水素基を分子内に有するポリスルフィド変性エポキシ樹脂を使用し、さらにシランカップリング剤を添加することにより、パネル部材であるガラス、ITO、配向膜およびTCP部材のポリイミドフィルムへの密着性を著しく向上させることができた。
このことにより従来のエポキシ樹脂の有する接着性、耐薬品性、透湿性、電気絶縁性に優れるとの特性を保持したまま、可撓性、接着性に優れた端子部保護膜用の組成物が得られた。
【００２４】
【実施例】
以下、実施例、比較例により本発明を更に詳細に説明する。
【００２５】
＜保護膜形成＞
保護膜形成法１
保護膜用組成物を１ミリリットルの注射器に取り、テフロン製の１０ｃｍ角の型枠中に全量注入した。この塗膜を２５℃で１時間放置後、６０℃のクリーンオーブン中に１時間放置した後、型枠から取り出して膜厚１００μｍの保護膜を得た。
保護膜形成法２
保護膜用組成物を１ｃｍ角のガラス基板（ＪＩＳ  Ｒ３２０２）上に０．１ミリリットル塗布した後、もう一枚のガラス基板を張り合わせて樹脂をガラス面全面に広げる。この張り合わせたガラスを６０℃のクリーンオーブン中で１時間放置して接着強度測定用の保護膜を得た。
【００２６】
＜保護膜評価法＞
保護膜の評価は以下の試験方法により実施した。
【００２７】
１  硬化性の確認
保護膜形成法１で作成したサンプルを指触で表面のタック性を確認して硬化・未硬化の判断を行った。
【００２８】
２  透湿量試験
保護膜形成法１で得られた厚さ１００μｍの保護膜をＪＩＳ  Ｚ−０２０８（防湿包装材料の透湿度試験方法）に従い、温度４０℃、湿度９０％の条件における透湿量を測定した。
【００２９】
３  接着力試験
保護膜形成法２により得られた試験片の平面引っ張り強度を測定した。
【００３０】
４  可撓性
保護膜形成法１により得られた試験片に関してＴＭＡにより線膨張率を測定した。
【００３１】
５  電気的特性
液晶パネルの端子部に保護膜組成物を塗布し６０℃１時間硬化後のパネルの表示状態と８０℃９５％の環境下に５００時間放置した後のパネルの表示状態を観測し、以下の３段階で評価を行った。
○  初期状態と変化がなく良好
△  部分的に表示不良が発生
×  全面的に表示不良が発生
【００３２】
（実施例１）
攪拌機付きセパラブルフラスコに希釈溶剤プロピレングリコールモノメチルエーテル８０重量％、メチルエチルケトン８０重量％を添加した後、エピコート８３０Ｓ（商品名  大日本インキ化学工業製）３０重量％、エピコート１００４（商品名  大日本インキ化学工業製）１０重量％、ＦＬＥＰ１０（商品名  東レチオコール製）３０重量％、ＦＬＥＰ５０（商品名  東レチオコール製）３０重量％、ＳＨ−６０４０（商品名  東レ・ダウコーニング・シリコーン製）０．３重量％を添加する。２５℃一定下にて３０分間攪拌して均一に混合する。均一に混合した後、２５℃一定下で2,5-（2,6）−ビス（アミノメチル）ビシクロ[2,2,1]ヘプタン（ノルボルネンジアミン）３０重量％を添加して端子部保護膜用組成物１を得た。
【００３３】
得られた端子部保護膜用組成物１を用いて保護膜形成法１、２に従って保護膜を形成し、得られた保護膜の物性を保護膜の評価方法に従って評価した。その結果を表１に示す。
【００３４】
（実施例２−６）
表１に示す配合組成としたこと以外は実施例１に従い保護膜評価を行った。その結果を表１に示す。
【００３５】
【表１】
0003957427.tif 000005
【００３６】
（比較例１乃至４）
表１に示す配合組成としたこと以外は実施例１に従い保護膜評価を行った。その結果を表１に示す。